(57)【要約】【課題】電池の良否判定精度を向上させるとともに、電圧変動量測定に必要な電池放置時間を短縮することができるリチウムイオン二次電池の検査方法を提供する。【解決手段】リチウムイオン二次電池の製造（Ｓ３０１）後、最初に放電する初期放電段階（Ｓ３０４）と、初期放電段階において放電したリチウムイオン二次電池を充電する追加充電段階（Ｓ３０５）と、追加充電段階において充電したリチウムイオン二次電池を放電する追加放電段階（Ｓ３０６）と、追加放電段階の後、リチウムイオン二次電池の電圧を測定する電圧測定段階（Ｓ３０８、Ｓ３１０）と、を有する。【選択図】図３
2014017056.tif 000002
【特許請求の範囲】
【請求項１】
リチウムイオン二次電池の製造後、最初に放電する初期放電段階と、
前記初期放電段階において放電した前記リチウムイオン二次電池を充電する追加充電段階と、
前記追加充電段階において充電した前記リチウムイオン二次電池を放電する追加放電段階と、
前記追加放電段階の後、前記リチウムイオン二次電池の電圧を測定する電圧測定段階と、
を有することを特徴とするリチウムイオン二次電池の検査方法。
【請求項２】
前記追加充電段階および前記追加放電段階は複数回行うことを特徴とする請求項１に記載のリチウムイオン二次電池の検査方法。
【請求項３】
前記初期放電段階の前に前記リチウムイオン二次電池に対し放置によるエージングを行うことを特徴とする請求項１または２に記載のリチウムイオン二次電池の検査方法。
【請求項４】
前記追加充電段階は、前記リチウムイオン二次電池を満充電となるまで充電することを特徴とする請求項１〜３のいずれか一項に記載のリチウムイオン二次電池の検査方法。
【請求項５】
前記初期放電段階後で前記追加充電段階前、および前記追加充電段階後で前記追加放電段階前、の少なくともいずれかの間、前記リチウムイオン二次電池を放置することを特徴とする請求項１〜４のいずれか一項に記載のリチウムイオン二次電池の検査方法。
【請求項６】
前記電圧測定段階は、前記リチウムイオン二次電池に所定量の充電をした後の前記リチウムイオン二次電池の電圧である初期電圧を測定する初期電圧測定段階と、前記初期電圧測定段階で前記初期電圧を測定した後前記リチウムイオン二次電池を所定時間放置したときの前記リチウムイオン二次電池の電圧である遷移電圧を測定する遷移電圧測定段階と、を有し、
前記初期電圧測定段階で測定した初期電圧と前記遷移電圧測定段階で測定した遷移電圧との差に基づいて前記リチウムイオン二次電池の選別を行う選別段階をさらに有することを特徴とする請求項１〜５のいずれか一項に記載のリチウムイオン二次電池の検査方法。
【請求項７】
リチウムイオン二次電池の製造後、最初に放電する初期放電段階と、
前記初期放電段階において放電した前記リチウムイオン二次電池を充電する追加充電段階と、
前記追加充電段階において充電した前記リチウムイオン二次電池を放電する追加放電段階と、
前記追加放電段階の後、前記リチウムイオン二次電池の電圧を測定する電圧測定段階と、を有し、
前記初期放電段階は、前記リチウムイオン二次電池を第１放電レートで放電する第１初期放電段階と、前記第１初期放電段階後に前記リチウムイオン二次電池の放電を休止する初期放電休止段階と、前記初期放電休止段階後に前記リチウムイオン二次電池を前記第１放電レートより低い第２放電レートで放電する第２初期放電段階と、を有し、
前記追加放電段階は、前記リチウムイオン二次電池を第３放電レートで放電する第１追加放電段階と、前記第１追加放電段階後に前記リチウムイオン二次電池の放電を休止する追加放電休止段階と、前記追加放電休止段階後に前記リチウムイオン二次電池を前記第３放電レートより低い第４放電レートで放電する第２追加放電段階と、を有することを特徴とするリチウムイオン二次電池の検査方法。
【発明の詳細な説明】
【技術分野】
【０００１】
本発明はリチウムイオン二次電池の検査方法に関する。
【背景技術】
【０００２】
近年、大気汚染や地球温暖化に対処するため、二酸化炭素量の低減が切に望まれている。自動車業界では、電気自動車（ＥＶ）やハイブリッド電気自動車（ＨＥＶ）の導入による二酸化炭素排出量の低減に期待が集まっており、これらの実用化の鍵を握るモータ駆動用二次電池の開発が盛んに行われている。
【０００３】
自動車用二次電池としては、携帯電話やノートパソコン等に使用される民生用リチウムイオン二次電池と比較して極めて高い出力特性、および高いエネルギを有することが求められている。従って、全ての電池の中で最も高い理論エネルギを有するリチウムイオン二次電池が注目を集めており、現在急速に開発が進められている。
【０００４】
リチウムイオン二次電池の微小短絡不良等の選別検査においては、電池製造後の最初の充放電後に所定量充電した被検査電池の電圧を初期電圧として測定し、さらに所定時間放置後の電圧変動量を測定する。そして、電圧変動量に基づいて電池の良否を判定している。
【０００５】
しかし、このような選別検査においては、電池の電圧測定精度を保つために必要な電池の放置時間が長くなるという問題がある。
【０００６】
また、電池の製造ばらつきに起因して電池の初期電圧および電圧変動量もばらつくため、電池の良否判定精度が低下するという問題がある。
【０００７】
被検査電池の電圧測定精度を上げ電池の放置時間を削減するための従来技術としては次のようなものがある。すなわち、基準電池を用いて、被検査電池と基準電池との電圧差を測定することで電池の測定レベルを下げ、被検査電池の電圧変動の測定分解能を上げることにより、電圧測定精度を上げ電池の放置時間を削減するというものがある（特許文献１）。
【先行技術文献】
【特許文献】
【０００８】
【特許文献１】特開２００９−１４５１３７号公報
【発明の概要】
【発明が解決しようとする課題】
【０００９】
しかし、上記従来技術は、電池の電圧の測定精度を向上させることはできるが、電池の製造ばらつきに起因する電池電圧のばらつきにより、電池の放置時間が増大し、電池の良否判定精度が低下するという問題を解決することができない。
【課題を解決するための手段】
【００１０】
上記課題を解決するために、本発明に係るリチウムイオン二次電池の検査方法は、初期放電段階、追加充電段階、追加放電段階、および電圧測定段階を有する。初期放電段階は、リチウムイオン二次電池の製造後、最初に放電する段階である。追加充電段階は、初期放電段階において放電したリチウムイオン二次電池を充電する段階である。追加放電段階は、追加充電段階において充電したリチウムイオン二次電池を放電する段階である。電圧測定段階は、追加放電段階の後、リチウムイオン二次電池の電圧を測定する段階である。
【発明の効果】
【００１１】
本発明に係るリチウムイオン二次電池の検査方法によれば、製造後の電池の最初の放電後に追加の充放電を行う。このような追加の充放電により、各電極におけるリチウムイオンの授受による双方電極の活性化とリチウムイオンの面内分布ばらつきの低減とにより、電池電圧のばらつきを低減する。これにより、電池の良否判定精度を向上させるとともに、電圧変動量測定に必要な電池放置時間を短縮することができる。
【図面の簡単な説明】
【００１２】
【図１】本発明の第１実施形態に係るリチウムイオン二次電池の検査方法の検査対象である積層型リチウムイオン二次電池の外観図である。
【図２】積層型リチウムイオン二次電池の断面図である。
【図３】本発明の第１実施形態に係るリチウムイオン二次電池の検査方法のフローチャートを示す図である。
【図４】本発明の実施形態に係るリチウムイオン二次電池の検査方法を実施したときのリチウムイオン二次電池の電圧変動量を従来例と比較して示すグラフである。
【図５】本発明の第２実施形態に係るリチウムイオン二次電池の検査方法のフローチャートを示す図である。
【図６】本発明の第３実施形態に係るリチウムイオン二次電池の検査方法のフローチャートを示す図である。
【図７】本発明の第４実施形態に係るリチウムイオン二次電池の検査方法のフローチャートを示す図である。
【発明を実施するための形態】
【００１３】
以下、添付した図面を参照して、本発明に係るリチウムイオン二次電池の検査方法について詳細に説明する。
【００１４】
（第１実施形態）
図１は、本発明の第１実施形態に係るリチウムイオン二次電池の検査方法の検査対象であるリチウムイオン二次電池の外観図である。図２は、図１に示すリチウムイオン二次電池の断面図である。なお、以下、本実施形態により検査される電池の例として積層型リチウムイオン二次電池について説明するが、本実施形態は積層型リチウムイオン二次電池以外のリチウムイオン二次電池の検査にも適用され得る。例えば、本実施形態は巻回型リチウムイオン二次電池の検査にも適用され得る。
【００１５】
図１に示すように、リチウムイオン二次電池１０は、例えば、長方形状の扁平な形状を有し、その両側部からそれぞれ電力を取り出すための正極タブ１１０Ａおよび負極タブ１１０Ｂが引き出される。発電要素１２０は、リチウムイオン二次電池１０の外装材（例えば、ラミネートフィルム）１３０によって包まれ、その周囲は熱融着されており、正極タブ１１０Ａおよび負極タブ１１０Ｂを引き出した状態で密封される。
【００１６】
図２に示すように、リチウムイオン二次電池１０の発電要素１２０は、正極電極をなす正極活物質層２１０と、負極電極をなす負極活物質層２２０とが集電体２３０のそれぞれの面に形成された積層型電池用電極２６０を複数有する。各積層型電池用電極２６０は、電解質層２４０を介して積層されて発電要素１２０を形成する。隣接する正極活物質層２１０、電解質層２４０および負極活物質層２２０は、一つの単電池２００を構成する。したがって、リチウムイオン二次電池１０は、単電池２００が積層されてなる構成を有する。また、各集電体２３０のそれぞれ対向する面の外周には、隣接する集電体２３０間を絶縁するためのシール部材２５０を設ける。
【００１７】
次に、リチウムイオン二次電池１０の各部材について説明する。
【００１８】
［積層型電池用電極］
積層型電池用電極は、集電体２３０と、その表面に設けた活物質層２１０、２２０とを有する。より詳しくは、一つの集電体の片面に正極活物質層２１０を、他方の面に負極活物質層２２０を有する。
【００１９】
各活物質層は溶媒に活物質を分散攪拌してなるスラリー材料が使用される。スラリー材料には必要に応じて他の添加剤をさらに含む。溶媒には、例えばＮ−メチルピロリドン（ＮＭＰ）が使用され得る。
【００２０】
正極活物質層は正極活物質を含む。正極活物質としては、例えば、ＬｉＭｎ２Ｏ４やＬｉＮｉＯ２等のリチウム−遷移金属酸化物、リチウム−遷移金属リン酸化合物、リチウム−遷移金属硫酸化合物が挙げられる。２種以上の正極活物質が併用されてもよい。上記以外の正極活物質が用いられてもよい。
【００２１】
負極活物質層は負極活物質を含む。負極活物質としては、例えば、グラファイト、ソフトカーボン、ハードカーボン等の炭素材料、上述したようなリチウム−遷移金属化合物、金属材料、リチウム−金属合金材料が挙げられる。２種以上の負極活物質が併用されてもよい。上記以外の負極活物質が用いられてもよい。
【００２２】
正極および負極の活物質層に含まれるそれぞれの活物質の平均粒子径は特に制限されないが、好ましくは０．０１〜１００μｍであり、より好ましくは１〜５０μｍである。ただし、この範囲を外れる形態が採用されてもよい。
【００２３】
［集電体］
集電体（被塗工部材）２３０は、導電性を有する薄膜であり、アルミニウム箔、ステンレス箔、ニッケルとアルミニウムのクラッド材、銅とアルミニウムのクラッド材、あるいはこれらの金属の組み合わせのめっき材からなってもよいがこれらに限定されない。例えば、集電体２３０は、樹脂集電体であってもよい。
【００２４】
［電解質層］
電解質層を構成する電解質に特に制限はなく、液体電解質、ならびに高分子ゲル電解質および高分子固体電解質等のポリマー電解質を用いることができる。
【００２５】
［シール部材］
リチウムイオン二次電池１０においては、通常、各集電体２３０のそれぞれ対向する面の外周、すなわち、各単電池層２００の周囲にシール部材２５０を設ける。このシール部材２５０は、電池内で隣り合う集電体２３０同士が接触することや、発電要素１２０における単電池層２００の端部のわずかな不揃い等に起因する短絡が起こることを防止する目的で設ける。シール部材２５０を設けることにより、長期間の信頼性および安全性が確保され、高品質のリチウムイオン二次電池１０を提供しうる。
【００２６】
シール部材２５０の材料としては、絶縁性、固体電解質の脱落に対するシール性や外部からの水分の透湿に対するシール性（密封性）、電池動作温度下での耐熱性を有するものを用いる。例えば、ウレタン樹脂、エポキシ樹脂、ポリエチレン樹脂、ポリプロピレン樹脂、ポリイミド樹脂、ゴムを用いうる。なかでも、耐蝕性、耐薬品性、作り易さ（製膜性）、経済性等の観点から、ポリエチレン樹脂やポリプロピレン樹脂を好適に用いうる。
【００２７】
[正極タブおよび負極タブ]
電池外部に電力を取り出す目的で、電池要素１２０において最大電位および最小電位となる集電体２３０にそれぞれ電気的に接続したタブ（正極タブ１１０Ａおよび負極タブ１１０Ｂ）を電池の外装材１３０の外部に引き出すように設ける。
【００２８】
タブを構成する材料には高導電性材料を用いる。高導電性材料としては、例えば、アルミニウム、銅、チタン、ニッケル、ステンレス鋼（ＳＵＳ）、これらの合金等の金属材料を用いることが望ましい。また、軽量、耐食性、高導電性の観点からアルミニウム、銅を用いることがさらに望ましい。
【００２９】
［外装材］
外装材１３０としては、アルミニウムを含むラミネートフィルムを用いた袋状のケースを用いることができる。ラミネートフィルムとしては、例えば、ポリプロピレン、アルミニウム、ナイロンをこの順に積層してなる３層構造のラミネートフィルムを用いることができる。
【００３０】
図３は、本実施形態に係るリチウムイオン二次電池の検査方法のフローチャートを示す図である。
【００３１】
以下、図３のステップ番号を明示して本実施形態に係るリチウムイオン二次電池の検査方法について説明する。
【００３２】
リチウムイオン二次電池１０を製造し（Ｓ３０１）、最初の充電である初期充電を行う（Ｓ３０２）。初期充電は、通常、ＳＯＣ（Ｓｔａｔｅ  Ｏｆ  Ｃｈａｒｇｅ）が１００％となるまで行う充電であり、従来のリチウムイオン二次電池の検査で通常行われている。なお、初期充電は、ＳＯＣが１００％未満の充電であってもよい。
【００３３】
初期充電を行った後、リチウムイオン二次電池１０のエージングを行う（Ｓ３０３）。エージングはリチウムイオン二次電池１０を放置することにより行う。エージングは、リチウムイオン二次電池１０の製造時にリチウムイオン二次電池１０内に混入した金属等の異物を溶解除去し検査するための下準備として行われる。エージングを行い、リチウムイオン二次電池を放置することにより、電界液を移動するリチウムイオンの移動の状態を安定化させることができる。このため、電池電圧のばらつきをより低減することができ、電池の良否判定精度を向上させることができる。さらに、リチウムイオン二次電池１０内の異物を除去することで、リチウムイオン二次電池１０の電圧のばらつきをより低減することができ、電池の良否判定精度を向上させることができる。
【００３４】
エージングを行った後、リチウムイオン二次電池１０の最初の放電である初期放電を行う（Ｓ３０４）。初期放電は、通常、ＳＯＣが０％となるまで行う充電であり、従来のリチウムイオン二次電池の検査で通常行われている。なお、初期放電は、ＳＯＣが０％となるまでの放電でなくてもよく、例えばＳＯＣが５０％となるまでの放電であってもよい。
【００３５】
初期放電を行った後、２度目の充電である追加充電を行う（Ｓ３０５）。
【００３６】
追加充電を行うのは、追加充電時に負極において負極材料の格子中へリチウムイオンが挿入されることによる格子の反応によって主に負極を活性化し電気的に安定状態とすることができるからである。
【００３７】
下記式は、リチウムイオン挿入による負極における反応を示す化学式である。なお、下記式では、充電における負極の反応とともに放電における負極の反応も併せて示した。
【００３８】
【数１】
2014017056.tif 000003
【００３９】
また、後述する追加放電と併せて追加充電を行うことにより、リチウムイオン二次電池１０の正極タブ１１０Ａと負極タブ１１０Ｂ間との間において面内分布する（以下、単に「面内分布する」と称する）リチウムイオンを移動させてリチウムイオンの面内分布ばらつきを低減することができる。
【００４０】
追加充電は、ＳＯＣが１００％（満充電）となるまで行うことが望ましい。追加充電をＳＯＣが１００％となるまで行うことにより、十分に負極を活性化し電気的に安定状態とすることができる。ただし、ＳＯＣが１００％未満までの追加充電を行っても負極を活性化し電気的に安定状態とし得る。例えば、ＳＯＣが５０％となるまでの追加充電を行ってもよい。
【００４１】
追加充電を行った後、２度目の放電である追加放電を行う（Ｓ３０６）。追加放電は、ＳＯＣが０％となるまで行うことが望ましい。
【００４２】
追加放電を行うのは、追加放電時に正極において正極材料の格子中へのリチウムイオンの拡散による格子の反応によって主に正極を活性化し電気的に安定状態とすることができるからである。
【００４３】
下記式は、リチウムイオン拡散による正極における反応を示す化学式である。なお、下記式では、放電における正極の反応とともに充電における正極の反応も併せて示した。
【００４４】
【数２】
2014017056.tif 000004
【００４５】
また、前述した追加充電と追加放電とを行うことにより、面内分布するリチウムイオンを移動させてリチウムイオンの面内分布ばらつきを低減することができる。これは、追加充電および追加放電を行うことにより、タブ１１０Ａ、１１０Ｂから遠い場所に位置することで移動が遅れるリチウムイオンの当該遅れに起因するリチウムイオンの面内分布ばらつきを低減することができるからである。
【００４６】
なお、追加放電をＳＯＣが０％となるまで行うことにより、十分に正極を活性化し電気的に安定状態とすることができる。ただし、ＳＯＣが０％となるまでの追加放電を行わなくても正極を活性化し電気的に安定状態とし得る。例えば、ＳＯＣが２０％となるまでの追加放電を行ってもよい。
【００４７】
このように、リチウムイオン二次電池１０に対し、追加充電および追加放電を行うことにより、各電極においてリチウムイオンの授受を経験させて双方電極を活性化させる。これにより双方電極においてリチウムイオンの円滑な授受を可能とさせるため、電極電圧を安定化させ、電池電圧のばらつきを低減することができる。
【００４８】
また、追加充電および追加放電を行うことにより、面内分布するリチウムイオンを移動させてリチウムイオンの面内分布ばらつきを低減することができる。そして、リチウムイオンの面内分布ばらつきを低減することにより、電池電圧のばらつきを低減することができる。
【００４９】
なお、追加充電および追加放電は複数回行うことができる。追加充電および追加放電を複数回行うことにより、リチウムイオン二次電池の両電極をさらに活性化し、リチウムイオンの面内分布ばらつきをさらに低減することができ、電池電圧のばらつきをより低減することができる。
【００５０】
追加放電を行った後、リチウムイオン二次電池１０の所定量の充電を行う（Ｓ３０７）。このように所定量の充電を行うのは、充電により後述する初期電圧を発生させて、経時による初期電圧の変動量を測定するためである。
【００５１】
リチウムイオン二次電池１０の所定量の充電は、例えば、ＳＯＣが２０％の充電とすることができる。なお、ステップＳ３０７における充電量は、例えば、電池電圧を測定する測定器の測定精度や充電に要する時間を考慮して適当な値に設定し得る。
【００５２】
ステップＳ３０７において充電したときのリチウムイオン二次電池１０の電圧を初期電圧として測定する（Ｓ３０８）。初期電圧は、例えば、ステップＳ３０７における所定量の充電の後、２４時間放置時のリチウムイオン二次電池１０の電圧とすることができる。なお、初期電圧は、ステップＳ３０７における充電直後のリチウムイオン二次電池１０の電圧としてもよい。
【００５３】
初期電圧を測定した後、リチウムイオン二次電池１０を所定時間放置する（Ｓ３０９）。このようにリチウムイオン二次電池１０を所定時間放置するのは、リチウムイオン二次電池１０内において微小短絡が発生している場合に微小短絡による電圧変動を測定可能な程度まで生じさせるためである。
【００５４】
ステップＳ３０９でリチウムイオン二次電池１０を放置する所定時間は、例えば、９６時間（４日間）とすることができる。なお、ステップＳ３０９でリチウムイオン二次電池１０を放置する所定時間は、電池電圧を測定する測定器の測定精度や検査工程時間を考慮して適当な時間に設定し得る。
【００５５】
ステップＳ３０９により所定時間放置したリチウムイオン二次電池１０の電圧を遷移電圧として測定する（Ｓ３１０）。
【００５６】
そして、ステップＳ３０８で測定したリチウムイオン二次電池１０の初期電圧とステップＳ３１０で測定したリチウムイオン二次電池１０の遷移電圧との差を電圧変動量として算出する（Ｓ３１１）。
【００５７】
ステップＳ３１１で算出した電圧変動量に基づいて、リチウムイオン二次電池１０の良品または不良品の判断を行うことでリチウムイオン二次電池１０の選別を行う（Ｓ３１２）。選別は、リチウムイオン二次電池１０の電圧変動量が選別仕様の幅以内の値である場合はそのリチウムイオン二次電池１０を良品とし、それ以外の場合はそのリチウムイオン二次電池１０を不良品とすることにより行う。
【００５８】
良品と判断されたリチウムイオン二次電池１０は出荷し（Ｓ３１３）、不良品と判断されたリチウムイオン二次電池１０は廃棄する（Ｓ３１４）。
【００５９】
（実施例）
本実施形態の実施例について説明する。
【００６０】
リチウムイオン二次電池１０の電圧変動量ΔＶを測定し、そのばらつきについて、本実施形態による実施例と従来例との比較を行った。本実施例および比較例においては、同種のリチウムイオン二次電池セルを用いて、次の条件および方法により電圧変動量ΔＶのばらつきをそれぞれ求めた。
【００６１】
[条件と方法]
本実施例および従来例の実施条件は、次の通りである。
１．本実施例および従来例とも初期充電によりＳＯＣを１００％とした。
２．本実施例および従来例とも初期充電後にエージングを行った。
３．本実施例および従来例とも初期放電によりＳＯＣを０％とした。
４．本実施例においては、追加充電によりＳＯＣを１００％とした。
５．本実施例においては、追加放電によりＳＯＣを０％とした。
６．本実施例および従来例とも、上記充放電後、ＳＯＣが５％となるまで充電を行った。
７．ＳＯＣが５％となるまで充電した後、１時間放置時の電池電圧を初期電圧として測定した。
８．初期電圧測定後、周辺温度を２０〜３０℃として４日経過時の電池電圧を遷移電圧として測定した。
９．測定した初期電圧と遷移電圧との差を電圧変動量ΔＶとして算出した。
【００６２】
[結果]
図４は、本実施形態に係るリチウムイオン二次電池の検査方法を実施したときのリチウムイオン二次電池の電圧変動量を従来例と比較して示す図である。図４のＡは、従来のリチウムイオン二次電池の検査方法により測定した電圧変動量を示し、図４のＢは、本実施形態に係るリチウムイオン二次電池の検査方法により測定した電圧変動量を示している。
【００６３】
図４のＡ、Ｂは、それぞれ、リチウムイオン二次電池１０のセル数と電圧変動量ΔＶとの関係を示している。
【００６４】
図４のＡによれば、リチウムイオン二次電池の検査方法の従来例においては、リチウムイオン二次電池１０の電圧変動量ΔＶのバラツキσは２．４１３ｍＶである。一方、図４のＢによれば、本実施形態に係るリチウムイオン二次電池の検査方法の実施例においては、リチウムイオン二次電池１０の電圧変動量ΔＶのバラツキσは０．８２８７ｍＶである。ここで、電圧変動量ΔＶのバラツキσは、電圧変動量ΔＶの標準偏差を示している。
【００６５】
本実施例により、本実施形態に係るリチウムイオン二次電池の検査方法によれば電圧変動量ΔＶのバラツキσが低減されることが実証された。
【００６６】
本実施形態におけるステップＳ３０４は本発明の初期放電段階に、ステップＳ３０５は追加充電段階に、ステップＳ３０６は追加放電段階に、ステップＳ３０８、ステップＳ３１０、およびステップＳ３１１は電圧測定段階にそれぞれ相当する。また、ステップＳ３０８は初期電圧測定段階に、ステップＳ３０９およびステップＳ３１０は遷移電圧測定段階に、ステップＳ３１２は選別段階にそれぞれ相当する。
【００６７】
本実施形態に係るリチウムイオン二次電池の検査方法は以下の効果を奏する。
・製造後の電池の最初の放電後に追加の充放電を行うことにより、各電極におけるリチウムイオンの授受による双方電極の活性化とリチウムイオンの面内分布ばらつきの低減を実現して電池の初期電圧ひいては電圧変動量のばらつきを低減する。これにより、電池の良否判定精度を向上させるとともに、電圧変動量測定に必要な電池放置時間を短縮することができる。
・さらに、追加充電および追加放電を複数回行うことにより、リチウムイオン二次電池の両電極を十分活性化し、リチウムイオンの面内分布ばらつきをより低減することができる。これにより、電池の良否判定精度をより向上させるとともに、電圧変動量測定に必要な電池放置時間をより短縮することができる。
・さらに、初期充電を行った後、リチウムイオン二次電池の放置によるエージングを行うことで電界液を移動するリチウムイオンの移動の状態を安定化し、電池の電圧のばらつきをより低減することができ、電池の良否判定精度をより向上させることができる。
・さらに、追加充電をリチウムイオン二次電池が満充電となるまで行うことにより、十分に負極を活性化し電気的に安定状態とすることができる。これにより、電池の電圧のばらつきをより低減することができ、電池の良否判定精度をより向上させることができる。
・さらに、追加放電後に所定量充電して測定した初期電圧と所定時間放置後に測定した遷移電圧との差に基づいて電池の選別を行うことで、電圧測定器の測定精度や工程時間を最適化した検査を実現でき、電池の良否判定精度をより向上させるとともに検査時間をより短縮することができる。
【００６８】
（第２実施形態）
本発明の第２実施形態に係るリチウムイオン二次電池の検査方法について説明する。
【００６９】
本実施形態は、初期放電後で追加充電前、および追加充電後で追加放電前にリチウムイオン二次電池を所定時間放置する。なお、これ以外の点については、本実施形態は第１実施形態と同じであるため重複となる説明は省略する。
【００７０】
図５は、本実施形態に係るリチウムイオン二次電池の検査方法のフローチャートを示す図である。
【００７１】
本実施形態においては、初期放電（Ｓ５０４）の後、追加充電（Ｓ５０６）の前にリチウムイオン二次電池１０を所定時間放置する（Ｓ５０５）。リチウムイオン二次電池１０を放置する所定時間は、例えば、１時間とすることができる。ただし、初期電圧および電圧変動量のばらつきや検査工程時間を考慮して適当な時間とすることができる。
【００７２】
さらに、追加充電（Ｓ５０６）の後、追加放電（Ｓ５０８）の前にリチウムイオン二次電池１０を所定時間放置する（Ｓ５０７）。リチウムイオン二次電池１０を放置する所定時間は、例えば、１時間とすることができる。ただし、初期電圧および電圧変動量のばらつきや検査工程時間を考慮して適当な時間とすることができる。
【００７３】
なお、ステップＳ５０５におけるリチウムイオン二次電池１０の放置およびステップＳ５０７におけるリチウムイオン二次電池１０の放置のいずれか一方のみを行ってもよい。
【００７４】
本実施形態によれば、初期放電後で追加充電前、および追加充電後で追加放電前の少なくともいずれかにおいてリチウムイオン二次電池を放置することにより、電界液を移動するリチウムイオンの移動の状態を安定化させることができる。このため、電池電圧のばらつきをより低減することができ、電池の良否判定精度を向上させることができる。
【００７５】
（第３実施形態）
本発明の第３実施形態に係るリチウムイオン二次電池の検査方法について説明する。
【００７６】
本実施形態は、初期放電および追加放電をＣＣＣＶ（Ｃｏｎｓｔａｎｔ  Ｃｕｒｒｅｎｔ  Ｃｏｎｓｔａｎｔ  Ｖｏｌｔａｇｅ）放電により行う。なお、これ以外の点については、本実施形態は第１実施形態と同じであるため重複となる説明は省略または簡略化する。
【００７７】
ＣＣＣＶ放電とは、放電初期は定電流による放電を行い、リチウムイオン二次電池の電圧が所定値まで下がった後は、電池の電圧を一定にして放電を行う放電方法である。
【００７８】
図６は、本実施形態に係るリチウムイオン二次電池の検査方法のフローチャートを示す図である。
【００７９】
本実施形態においては、初期充電（Ｓ６０２）および恒温槽内で放置することによるエージング（Ｓ６０３）が実施されたリチウムイオン二次電池１０に対し、ＣＣＣＶ放電による初期放電を行う（Ｓ６０４）。
【００８０】
ＣＣＣＶ放電による初期放電は、ＳＯＣが０〜５０％となるまで行うことができる。初期放電は、放電初期においてはＣＣ放電（定電流による放電）を行い、リチウムイオン二次電池１０の電圧が、放電終止目標電圧に対し１０５％〜１２０％の間の任意の値となった時点でＣＶ放電（定電圧による放電）に切り換えることにより行う。例えば、終止目標電圧を２．５Ｖとする場合は、リチウムイオン二次電池１０の電圧が２．６２５Ｖ〜３．０ＶとなるまでＣＣ放電を行い、それ以降はＣＶ放電を行うことにより、初期放電を行う。ここで、終止目標電圧とは、放電が終了した時点における目標とする電池の電圧である。
【００８１】
ＣＶ放電を行う時間は任意に設定することができ、例えば、０．１時間〜３時間のいずれかの時間に設定することができる。
【００８２】
本実施形態においては、リチウムイオン二次電池の放電をＣＣＣＶ放電により行う。従って、ＣＣＣＶ放電におけるＣＶ放電により定電圧放電となるため、単電池として均一に放電することができる。
【００８３】
ＣＣＣＶ放電による初期放電を行った後、リチウムイオン二次電池１０に対し追加充電を行う（Ｓ６０５）。追加充電は、例えば、ＳＯＣが５０〜１００％となるまで行うことができる。
【００８４】
追加充電の後、リチウムイオン二次電池１０に対しＣＣＣＶ放電による追加放電を行う（Ｓ６０６）。
【００８５】
ＣＣＣＶ放電による追加放電は、ＳＯＣが０〜２０％となるまで行うことができる。ＣＣＣＶ放電による追加放電は、放電初期においてはＣＣ放電を行い、リチウムイオン二次電池１０の電圧が、放電終止目標電圧に対し１０５％〜１２０％の間の任意の値となった時点でＣＶ放電に切り換えることにより行う。例えば、終止目標電圧を２．５Ｖとする場合は、リチウムイオン二次電池１０の電圧が２．６２５Ｖ〜３．０ＶとなるまでＣＣ放電を行い、それ以降はＣＶ放電を行うことにより、追加放電を行う。
【００８６】
ＣＶ放電を行う時間は任意に設定することができ、例えば、０．１時間〜３時間のいずれかの時間に設定することができる。
【００８７】
ＣＣＣＶ放電による追加放電を行った後、リチウムイオン二次電池１０の所定量の充電を行う（Ｓ６０７）。所定量の充電は、例えば、ＳＯＣが０．１〜２０％の充電とすることができる。
【００８８】
所定量の充電を行った後のリチウムイオン二次電池１０の電圧を初期電圧として測定する（Ｓ６０８）。
【００８９】
初期電圧を測定した後、リチウムイオン二次電池１０を所定時間放置する（Ｓ６０９）。リチウムイオン二次電池１０の放置における周辺温度は、例えば、２０〜３０℃とすることができる。
【００９０】
所定時間放置した後のリチウムイオン二次電池１０の電圧を遷移電圧として測定し（Ｓ６１０）、ステップＳ６０８において測定した初期電圧との差を電圧変動量として算出する（Ｓ６１１）。
【００９１】
算出された電圧変動量に基づいてリチウムイオン二次電池１０の選別を行い（Ｓ６１２）、リチウムイオン二次電池１０の出荷（Ｓ６１３）または廃棄（Ｓ６１４）を行う。
【００９２】
本実施形態によれば、リチウムイオン二次電池の放電をＣＣＣＶ放電により行うことにより、ＣＣＣＶ放電により定電圧放電となるため、単電池として均一に放電ができる。これにより、電池電圧のばらつきをより低減することができ、電池の良否判定精度を向上させることができる。
【００９３】
（第４実施形態）
本発明の第４実施形態に係るリチウムイオン二次電池の検査方法について説明する。
【００９４】
本実施形態は、初期放電および追加放電において、放電を一時的に休止する休止時間を設け、かつ、放電休止後の放電を低レートの放電により行う。なお、これ以外の点については、本実施形態は第１実施形態と同じであるため重複となる説明は省略または簡略化する。
【００９５】
図７は、本実施形態に係るリチウムイオン二次電池の検査方法のフローチャートを示す図である。
【００９６】
本実施形態においては、初期充電（Ｓ７０２）および恒温槽内で放置することによるエージング（Ｓ７０３）が実施されたリチウムイオン二次電池１０に対し、第１初期放電を行う（Ｓ７０４）。
【００９７】
本実施形態においては、初期放電において、放電を一時的に休止する休止時間を設け、かつ、放電休止後の初期放電を低レートの放電により行う。第１初期放電は、初期放電における、放電を休止する前の放電である。
【００９８】
第１初期放電においては、０．３〜１．０Ｃの放電レート（第１放電レート）による放電を、ＳＯＣが０．１〜５０％となるまで行うことができる。
【００９９】
第１初期放電の後、放電を一時的に休止する（Ｓ７０５）。放電を休止する時間は、例えば、１〜２４時間とすることができる。
【０１００】
放電を一時的に休止した後、第２初期放電を行う（Ｓ７０６）。第２初期放電においては、０．０５〜０．２Ｃの低レート（第２放電レート）による放電を、ＳＯＣが０〜１０％となるまで行うことが望ましい。第２初期放電は、初期放電における、放電を休止した後の低レートの放電である。
【０１０１】
第２初期放電を行った後、リチウムイオン二次電池１０に対し追加充電を行う（Ｓ７０７）。追加充電は、例えば、ＳＯＣが５０〜１００％となるまで行うことができる。
【０１０２】
追加充電の後、リチウムイオン二次電池１０に対し第１追加放電を行う（Ｓ７０８）。
【０１０３】
本実施形態においては、追加放電において、放電を一時的に休止する休止時間を設け、かつ、放電休止後の追加放電を低レートの放電により行う。第１追加放電は、追加放電における、放電を休止する前の放電である。
【０１０４】
第１追加放電は、０．３〜１．０Ｃの放電レート（第３放電レート）による放電を、ＳＯＣが０．１〜２０％となるまで行う。
【０１０５】
第１追加放電の後、放電を一時的に休止する（Ｓ７０９）。放電を休止する時間は、例えば、１〜２４時間とすることができる。
【０１０６】
放電を一時的に休止した後、第２追加放電を行う（Ｓ７１０）。第２追加放電においては、０．０５〜０．２Ｃの低レート（第４放電レート）による放電を、ＳＯＣが０〜１０％となるまで行うことが望ましい。第２追加放電は、追加放電における、放電を休止した後の低レートの放電である。
【０１０７】
第２追加放電を行った後、リチウムイオン二次電池１０の所定量の充電を行う（Ｓ７１１）。所定量の充電は、例えば、ＳＯＣが０．１〜２０％の充電とすることができる。
【０１０８】
所定量の充電を行った後のリチウムイオン二次電池１０の電圧を初期電圧として測定する（Ｓ７１２）。
【０１０９】
初期電圧を測定した後、リチウムイオン二次電池１０を所定時間放置する（Ｓ７１３）。リチウムイオン二次電池１０の放置における周辺温度は、例えば、２０〜３０℃とすることができる。
【０１１０】
所定時間放置した後のリチウムイオン二次電池１０の電圧を遷移電圧として測定し（Ｓ７１４）、ステップＳ７１２において測定した初期電圧との差を電圧変動量として算出する（Ｓ７１５）。
【０１１１】
算出された電圧変動量に基づいてリチウムイオン二次電池１０の選別を行い（Ｓ７１６）、リチウムイオン二次電池１０の出荷（Ｓ７１７）または廃棄（Ｓ７１８）を行う。
【０１１２】
本実施形態におけるステップＳ７０４は本発明の第１初期放電段階に、ステップＳ７０５は初期放電休止段階に、ステップＳ７０６は第２初期放電段階に、それぞれ相当する。また、ステップＳ７０８は本発明の第１追加放電段階に、ステップＳ７０９は追加放電休止段階に、ステップＳ７１０は第２追加放電段階に、それぞれ相当する。
【０１１３】
本実施形態によれば、初期放電および追加放電において、放電を一時的に休止する休止時間を設け、かつ、放電休止後の放電を低レートの放電により行う。これにより、電界液を移動するリチウムイオンの移動の状態を安定化させることができる。このため、電池電圧のばらつきをより低減することができ、電池の良否判定精度を向上させることができる。
【０１１４】
以上、本発明の実施形態に係るリチウムイオン二次電池の検査方法について説明したが、本発明はこれらの実施形態に限定されない。
【０１１５】
例えば、上述した実施形態においては、初期電圧および遷移電圧を測定し、その差である電圧変動量に基づいて電池の選別を行っているが、検出しようとする不良モードに応じて、初期電圧のみに基づいて電池の選別を行うこともできる。また、電圧変動量に基づく電池の選別の前に初期電圧のみに基づく電池のスクリーニングを行ってもよい。
【０１１６】
また、実施形態においては、追加充電および追加放電をエージングより後に行っているが、エージングより前に行ってもよい。
【０１１７】
また、実施形態においては、追加放電後に所定量の充電を行っているが、追加放電においては、例えばＳＯＣが２０％〜５％となるまで放電し、追加放電後の電池電圧を初期電圧として測定してもよい。この場合は、追加放電後に行う所定量の充電を省略することができる。
【０１１８】
また、第４実施形態においては、第２初期放電の放電レートは第１初期放電の放電レートより低ければよく、実施形態に例示された数値範囲に限定されない。同様に、第２追加放電の放電レートは第１追加放電の放電レートより低ければよく、実施形態に例示された数値範囲に限定されない。
【符号の説明】
【０１１９】
１０    リチウムイオン二次電池、
１１０Ａ    正極タブ、
１１０Ｂ    負極タブ、
１２０    発電要素、
１３０    外装材、
２００    単電池、
２１０    正極活物質層、
２２０    負極活物質層、
２３０    集電体、
２４０    電解質層、
２５０    シール部材。
【図１】
2014017056.tif 000005
【図２】
2014017056.tif 000006
【図３】
2014017056.tif 000007
【図５】
2014017056.tif 000008
【図６】
2014017056.tif 000009
【図７】
2014017056.tif 000010
【図４】
2014017056.tif 000011